FR 2019537 A1 19700703 FR 6931163 A 19690912 La présente invention est relative à la fabrication de tapis en caoutchouc, particulièrement mais non exclusivement pour véhicules automobiles L'un des problèmes les plus actuels rencontrés dans la fabrication des tapis en caoutchouc pour véhicules automobiles, consiste à satisfaire, suivant un procédé industriellement acceptable, les exigences les plus diverses des usagers relatives au dessin du tapis, soit au point de vue "motif", soit au point de vue couleur, avec le choix et les combinaisons de couleurs. On utilise actuellement un seul procédé consistant essentiellement à imprimer un dessin en relief sur le tapis et à le vulcaniser, à asperger uniformément toute la face comprenant le dessin au moyen d'un vernis approprié, à sécher ou faire cuire le vernis, à meuler ou gratter les parties en relief jusqu'à l'apparition de la matière du fond, en laissant au contraire intact le vernis dans les parties en creux. I1 est évident pclr les spécialistes qu'un procédé de ce genre ne permet pas de satisfaire de manière industriellement acceptable aux exigences exposées ci-dessus et pour cette raison ce problème nta pas reçu de solution jusqu'à maintenant. L'invention a pour objet essentiel un procédé apportant une solution à ce problème, par des moyens qui sont industriellement et économiquement avantageux. A cette fin, ce nouveau procédé pour la fabrication de tapis en caoutchouc pour véhicules automobiles et similaires, est essentiellement caractérisé par les opérations suivantes - on imprime un dessin sur une face d'un tapis à l'état brut par un procédé sérigraphique, en utilisant une encre vulcanisable avec le caoutchouc, et on vulcanise dans une matrice le tapis ainsi imprime. Par "tapis à l'état brut" on entend non seulement une pièce déjà découpée mais également une bande ou feuille en caoutchouc à l'état brut dans laquelle on découpera successivement des pièces individuelles. I1 en résulte qusau moyen du procédé selon l'invention l'impression sérigraphique peut etre effectuée soit en discontinu sur les pièces dcoupées indivis duelles, soit en continu sur un matériau en bande La face de la pièce découpée ou de la bande doit être autant que possible lisse et nettoyée. Le dessin peut être imprimé en une seule couleur, ou en plusieurs couleurs. I1 est en conséquence évident qu'il est possible d'obtenir au moyen d'un sewl patron (planche gravée) toute une série de tapis ayant le même dessin imprimé dans diverses couleurs librement choisies. En utilisant au contraire un assortiment de patrons, on peut imprimer des dessins multicolores, avec des combinaisons quelconques recherchées des couleurs dans le même dessin de base. Pour changer le dessin il est suffisant d'utiliser un patron différent (ou un assortiment de patrons). I1 est aussi évident que tout le travail peut être effectué mécaniquement à l'aide de machines sérigraphiques connues, utilisées dans d'autres domaines de la technique. En ce qui concerne l'encre, la composition de celle-ci comprend typiquement un pigment ou un mélange de pigments, ainsi qu 'un latex de caoutchouc (naturel ou synthétique). I1 est important que l'encre soit d'une fluidité adéquate qui peut être obtenue en utilisant des diluants et des agents fluidifiants La "densité" du patron joue également un rôle important; on a trouvé que les densités classiques de la technique sérigraphique sont pratiquement inutilisables et qu pour obtenir un résultat acceptable, la densité ne doit pas être supérieure à 9 000 mailles/cm2. I1 est préférable d'utiliser des valeurs sensiblement inférieures. Lorsque l'impression sérigraphique a été effectuée, on procède au séchage (si nécessaire), au découpage éventuel (si on a opéré en continu) et à la vulcanisation dans une matrice. Dans cette phase ultime on réalise sur le tapis un dessin en relief d'un genre quelconque choisi ou nécessaire. On peut faire cotacider ou non ce dessin avec les contours de celui déjà imprimé selon son utilité décorative ou pratique pour rendre rugueuse (ou non glissante) la surface décorée, ou des parties de celle-ci. Pendant la vulcanisation, l'encre du dessin en couleur est fixée intimement dans le caoutchouc du tapis et devient en conséquence extrêmement résistante au piétinement. Le tapis brut est généralement de couleur noire; en conséquence, dans la forme de mise en oeuvre la plus simple de l'invention, le fond du dessin est noir. Pour obtenir un fond coloré il est possible selon l'une des caractéristiques de l'invention, de vernir le tapis brut au moyen d'un vernis vulcanisable et de reporter ensuite-le dessin en couleurs sur la face vernie. En variante, il est possible d'utiliser un patron approprié pour la couleur du fond, qui laisse découvertes les zones sur lesquelles sera ensuite imprimé le dessin voulu.Dans un cas comme dans l'autre, le tapis décoré brut sera vulcanisé dans la matrice comme décrit ci-dessus Exemple Dans un broyeur à boulet, on homogénéise pendant 24 heures, les ingrédients suivants Lithopone 100 parties en poids Agent dispersant (produit vendu sous la dénomination commerciale "Dispersol LR" par 1.0.1.) 1 Agent d'antivieillissement (produit vendu sous la dénomination commerciale "ZKF" par Bayer) 1 Stabilisant (produit vendu sous la dénomination commerciale "EMULWIN" par Bayer) 5 Pigment (oxyde de fer rouge) 25 Eau distillée 70 On ajoute 1 500 cp d'ammoniaque à 280 Baumé, on effectue encore un broyage pendant 10 minutes, on décharge la masse dans un récipient et on ajoute 100 parties de latex de caoutchouc naturel du type prévulcanisé, tout en agitant lentement pendant 10 minutes. A partir d'une feuille de caoutchouc brut à surface lisse de couleur noire, on prépare une pièce découpée correspondant au tapis à fabriquer, on en dégraisse une face et on imprime sur celle-ci un dessin avec l'encre préparée comme indiqué ci-dessus. L'écran sérigraphique est en "Nylon" avec 300 mailles/ 2 cm . On sèche la pièce imprimée pendant une 1/2 heure dans un courant d'air à 600C et on la transporte dans une matrice de vulcanisation pouvant Aetre ouverte, une moitié de celle-ci présentant en creux un dessin correspondant à celui imprimé sur la pièce découpée. Les deux dessins sont superposés de manière à coIncider lors de la fermeture de la matrice. Après vulcanisation pendant 5 minutes, à 1500 C, on obtient un tapis vulcanisé ayantsur une face un dessin en relief de couleur rouge sur fond noir. REVENDICATIONS 1. Procédé de fabrication de tapis, notamment pour véhicules automobiles et similaires, caractérisé par les opérations suivantes : on imprime sur une face d'un tapis en caoutchouc à l'état brut un dessin par un procédé sérigraphique, en utilisant une encre vulcanisable avec le caoutchouc et on vulcanise dans une matrice le tapis ainsi imprimé. 2. Procédé selon la revendication 1, caractérisé par le fait que ladite encre vulcanisable comprend un latex de caoutchouc. 3. Procédé selon la revendication 1 ou 2, caractérisé par le fait que la"densité" du patron ssérigra- phique utilisé est inférieure à 9 000 mailles/cm2